FR 2028124 A1 19701009 FR 7000780 A 19700109 70 00780 i 2028124 Les vêtements faits de fils tricotés tels que les bonneteries, les bas, les collants, les culottes ou panties, les gants ou les soutiens-gorges font souvent des plis pendant leur usage, ce qui amène le vêtement à n'être en contact que 5 partiellement avec le corps de la personne qui les porte. Ceci se traduit par une gêne plus grande sur le corps de l'individu aux endroits des plis, ce qui fréquemment suffit pour arrêter la circulation du sang et laisser des marques désagréables lorsque le vêtement est porté directement sur le 10 corps sans un sous-vêtement protecteur. Pour résoudre ces difficultés, on a proposé d'utiliser des fils hautement retordus ou frisés pour conférer au vêtement une certaine élasticité. Les propriétés d'ajustage fondées sur l'élasticité des fils hautement retordus, ou frisés, sont cependant insuf-15 fisantes pour éviter les forces de contraction élevées et les contraintes partielles qui suppriment la circulation du sang. La présente invention se propose par conséquent de fournir un procédé pour conférer des propriétés d'ajustage à un vêtement tricoté au moyen de fils qui peuvent être portés di-20 rectement sur le corps sans sous-vêtement protecteur. L'invention se propose également : - de fournir un procédé pour utiliser des composés chimiques particuliers susceptibles de rendre durables au lavage les propriétés d'ajustage d'un vêtement tricoté ; 25 - de fournir un procédé pour utiliser des composés chi miques particuliers conférant une durabilité au lavage des propriétés d'ajustage à un vêtement tricoté. Ces buts et d'autres buts de l'invention sont obtenus en traitant le vêtement tricoté au moyen d'un monomère ou 50 d'un prépolymère de formule générale (R - Si - (dans laquelle R est un radical présentant-une double liaison, X est un radical organique reliant les atomes de silicium et q est un nombre entier de 1 à 5) et un polyorganosiloxane. ■Les vêtements tricotés sont couramment utilisés pour 35 la fabrication des vêtements pour femmes. A cet effet on utilise des filaments de 10 à 50 deniers au total et en particulier de 15 deniers ou, par exemple 5 deniers x 3 fils, 7,5 deniers x 2 fils ou 15 deniers x 1 fil. On peut soumettre un filament sur deux du filé à une torsion en S et en Z 40 pour faire les mailles du tricot. De même des fils doublés à 70 00780 2 2028124 torsion en S et en Z sont fréquemment utilisés. On peut utiliser aussi un fil frisé qui est obtenu par torsion, détor-l^ion et fixage à chaud ou par pinçage. Un fil frisé fait de filés conjugués peut être également utilisé pour le tricota-5 ge du vêtement à traiter par le procédé de l'invention. Même des fils non retordus peuvent être utilisés pour conférer une légère contrainte au vêtement tricoté. le vêtement peut être tricoté au moyen d'une machine à tricoter circulaire, une machine à tricoter à plat ou une machine à tricoter 10 chaîne. le tissu tricoté utilisé pour l'invention est mis sous sa forme de vêtement tel que bonneteries, collants obtenus avec une machine à tricoter circulaire, gants obtenus avec une machine à tricoter circulaire, panties, soutiens-gorges, 15 etc... Bien que l'on ait proposé de conférer à des fibres une imperméabilité à l'eau en les traitant au moyen d'émulsions ,de résines de silicium telles que le méthyl hydrogène poly-siloxane en dispersion dans l'eau ou en immergeant les filés 20 dans des solutions ou émulsions de mélanges de méthyl-poly-siloxane et méthyl-hydrogène polysiloxane puis en les séchant par traitement thermique, ces procédés ne confèrent pas à des filaments tricotés des propriétés durables de maintien de la forme après lavages. 25 Conformément à la présente invention, ces propriétés sont conférées aux vêtements en utilisant une composition primaire comprenant : (A.) Un monomère ou prépolymère n'ayant pas plus de cinq motifs de formule générale R - Si - X^, où R est choisi 30 dans le groupe comprenant CH^ = CH—, CH^ — CH = CH -. o CH = CH —. co* H = CH - 35 CCOE = CH " etOO*H " 0H "• est choisi parmi les radicaux organiques reliant les atomes de silicium tels que 0-CH.,, 0CoHc, OC, H,,, OC.H», 0CcHn, 3 25' 3 7 4 9 5 11 OCgH^, OC^H^,-, OCgH^, 2-aminoéthyle, 3-aminopropyle, 4- aminobutyle et 5-aminophényle et 40 (B) Un polyorganosiloxane de formule générale : 70 00780 3 2028124 R' R» R' .Y - Si - 0 (r Si - 0 — Si - Y 5 R* r' ou Y r' dans laquelle Y représente OH ou Cl, cette formule comportant plus de deux Y mais le rapport Y/R' est inférieur à 0,1 ; n est un nombre entier supérieur à 5, de préférence compris entre 100 et 3000 ; R' est un groupe alkyle (méthyle éthyle 10 tert-butyle etc...), un groupe alcényle- (vinyle, allyle, héxényle, etc...), un groupe hydrocarboné cycloaliphatique (cyclohexyle, cyclopentyle, etc...) un groupe alkylaryle (benzyle, phényléthyle, etc...) ou un groupe aryle (phényle, toluyle, xylyle, naphtalyle, etc ...) 15 la composition primaire (a) et le polyorganisiloxane (B) peuvent être appliqués aux vêtements tricotés avec des fils de filaments suivant un procédé à un seul stade en utilisant le mélange de la composition primaire (A) et du poly-organosiloxane (B) -ou en faisant passer successivement le vê-20 tement d'abord dans (A) puis dans (B). Dans un procédé à deux stades le vêtement est immergé dans la composition primaire (A) et séché puis immergé dans une solution du polyorgano-siloxane (B). La solution de polyorganosiloxane peut également con-25 tenir un agent de modification tel qu'un monomère ou un prépolymère n'ayant pas plus de cinq motifs et de formule générale telle que : (R"-Si-Z3)g Lorsque Y dans le polyorganosiloxane représente OH cet-30 te formule devient : R» - Si - Z3 où R" représente un groupe alkyle (méthyle, éthyle, butyle, butyle-tertiaire, etc...) un groupe alcényle (vinyle, alkyle, héxényle, etc...), un groupe hydrocarboné cycloaliphatiques 35 (cyclohexyle, cyclopentyle, etc...) un groupe alkyle-aryle (benzyle, phényléthyle, etc...) ou un groupe aryle (phényle, toluyle, xylyle, naphtyle, etc... ) ; Z est choisi parmi les groupes méthoxy, éthoxy, propoxy, iso-propoxys butoxy, 1-butoxy ou acétyle. 40 Lorsque Y dans le polyorganosiloxane utilisé représente 70 00780 4 2028124 Cl, cette formule devient : R " - C ■ NOH qù R" a la signification donnée ci-dessus. Lorsqu'on a recours à un procédé à deux stades, la so-5 lution du polyorganosiloxane peut contenir un accélérateur •en même temps que l'agent de modification. Lorsque Z dans la formule de l'agent de modification représente un groupe acétyle, l'accélérateur est choisi dans le groupe comprenant le diacétate de dibutyl-étain, le dia-10 cétate de dibutyl-zinc, le diacétate de dibutyl-plomb. Lorsque l'un ou l'autre des agents de modification est utilisé, l'accélérateur peut être un sel d'un acide organique carboxylique-comme un sel de plomb, d'étain, d'antimoine, de fer ou d^aryum de l'acide linoléique, de l'acide stéa-15 rique, de l'acide acétique ou de l'acide butyrique. Lorsque l'agent de modification répond à la formule ; R" - C a NOH 1'accélérateur peut être une aminé organique comme la di-n-hexamine. 20 On peut utiliser, pour mélanger le polyorganosiloxane, l'agent de modification et l'accélérateur, un solvant non • aqueux comme le benzène, le toluène, le xylène, l'éther de pétrole, le perchloroéthylène ou le chlorobenzène. La quantité du polyorganosiloxane dans le mélange est 25 comprise entre 70 et 90 % en poids et la quantité de l'agent de modification est de 20 à 1 $ en poids. Lorsque l'on utilise plus de 20 io en poids de l'agent de modification, la réaction n'est pas uniforme et lorsqu'on en utilise moins de I fo, l'effet désiré est réduit. La quantité de l'agent accé-30 lérateur est comprise entre 5 et 0,1 io en poids. Lorsqu'on utilise plus de 5 i° en poids,- la réaction est trop rapide et lorsqu'on utilise moins de 0,1 io en poids, l'effet désiré est réduit. La solution, diluée avec le solvant non-aqueux, sert 35 à immerger le vêtement par trempage ou par pulvérisation. II est préférable de traiter le vêtement de manière que chaque maille du tricot soit immergée. La concentration de la solution du polyorganosiloxane est de préférence comprise entre environ 0,1 et 3 ^ en poids. Lorsqu'on utilise des 40 quantités inférieures à 0,1 i, l'effet désiré est réduit. 70 00780 5 2028124 Lorsque l'on utilise plus de 3 $ en poids de polyorganosiloxane, la douceur du vêtement est moins bonne. , Lorsque l'on a recours à un processus à deux stades, le vêtement est d'abord préalablement traité au moyen de la 5 composition primaire (A). A cet effet une solution de 1 à 20 i<> en poids de cette composition primaire est préparée avec un solvant organique comme le méthanol, le perchloroéthylène, ou l'éther de pétrole. Si la concentration de la composition primaire est supérieure à 20 le vêtement a tendance à per-10 dre de sa douceur. Un catalyseur de polymérisation comme le triéthoxy-butane, peut être utilisé lorsque la solution est destinée à une opération de trempage ou de pulvérisation faite sur le vêtement. Le vêtement traité est séché à une température relati-15 vement basse, 'par exemple à une température comprise entre la température ambiante et 50°C. Pendant le traitement, la composition primaire est polymérisée et elle adhère aux fils du vêtement. Pour le choix de la composition primaire il est par conséquent nécessaire de tenir compte de l'affinité de 20 celle-ci pour les fils particuliers utilisés. Après le pré-traitement, le vêtement est traité au moyen d'une solution non-aqueuse d'un polyorganosiloxane contenant l'agent de modification et l'accélérateur. Le polyorganosiloxane et l'agent de modification réagissent sur 25 le filament pour former une couche de revêtement lisse sur la composition primaire polymérisée recouvrant déjà les fils. Lorsque l'on a recours à un processus à un stade, le vêtement est traité au moyen de la solution non-aqueuse de la composition primaire et de 1'organosiloxane dilué au moyen 30 du solvant non aqueux contenant si nécessaire, l'agent de modification ou l'accélérateur, en immergeant ou-en pulvérisant le vêtement au moyen de la solution de manière à immerger chacune des mailles. Le vêtement traité au moyen de la solution est traité 35 à une température relativement basse par exemple comprise entre la température ambiante et 50°C. Dans le procédé à un stade, la composition primaire est partiellement polymérisée et elle adhère aux fils et le polyorganosiloxane réagit de manière à adhérer au produit de manière à rendre les fils 40 lisses. Cette propriété est durable au lavage. ~ 70 00780 6 2028124 Les propriétés de maintien de la forme du vêtement traité par le procédé de l'invention sont conférées par le mouvement glissant entre les fils, ce qui réduit la résistance à la traction par des points de contact partiels avec le 5 corps. Cette caractéristique peut être démontrée par l'essai suivant. Une pièce de bonneterie tricotée par une machine à tricoter circulaire utilisant des fils de filaments de nylon retordus de 5 deniers x 3 fils (tricotés par torsions S et en 10 Z) est traitée de la façon suivante : Les propriétés de maintien de la forme de la pièce de bonnaterie traitée aussi bien par le procédé à un stade que par celui à deux stades sont mesurées en observant le degré de plissement apparaissant aux chevilles et aux genoux lors-15 qu'on les fait porter par dix femmes différentes. Le degré de pliss-ement est de l'un des dix types suivants : Propriété de maintien de la forme Degré de plissement obtenu après fléchissement de la jambe 20 25 30 35 40 10 8 7 9 5 4 6 3 2 1 Aucun pli quelle que soit la personne Aucun pli dans le cas de 9 personnes sur 10 Pli dans le cas de 2 à 4 personnes mais les plis disparaissent facilement Plis dans le cas de 2 à 4 personnes mais les plis disparaissent lentement. Plis subsistant dans le cas de 2 à 4 personnes Degré de plissement trop élevé Plis subsistant dans le cas de 5 à 7 personnes Degré de plissement trop élevé Le tricot reste relâché et plissé dans les 10 cas Degré de relâchement et de plissement trop élevé. 70 00780 7 2028124 EXEMPLE Une pièce de bonneterie tricotée au moyen d'une machine tricoter circulaire en utilisant des filés de nylon retordus de 5 deniers x 3 fils a été traitée par le procédé à deux 5 stades ou par le procédé à un stade en utilisant les solutions suivantes et en séchant à 40°C. Les propriétés de maintien de la forme de chaque pièce de bonneterie traitée par ce procédé figurent au tableau suivant : TABLEAU I 10 Traitement Propriété de maintien Pas de Après lavage de la forme 1avaffP au moyen d'un? de la lorme lavage solution de savon à 5 % pendant 5 Minutes 15 (l) Pas de traitement (témoin) 2 1 (2) Solution perchloroéthylénique 8 3 0,1 io de (B) polydiméthylsilanol (85 $) 20 (C) méthyltriacétoxysilane (10 i) (D) diacétate de dibutylétain (5 i) (témoin) 25 30 Procédé à deux stades (3) Solution perchloroéthylénique 1,1 jfi de (A) triéthoxyvinylsilane 10 10 2. Traitement avec (2) (4) 1. Traitement avec (3) - 1 2. Solution perchloroéthylénique 0,1 io de (B) polydiméthylsilanol (85 i) 35 (C) triéthoxyméthylsilane (15 i) (5) 1. Traitement avec (3) - 1 9 2. Solution perchloroéthylène 0,1 i de 40 (B) chlorure de polydiméthyloxane (85 i°) 70 00780 8 2028124 (C) Acétoxine (10 fi) (D) di-n-hexylamine {5 f°) (è) 1. Solution dans l'essence de pé- ~ 5. trole à 1 "fa de 8 8 (A) triisopropyloxyvinylsilane 2. Solution dans l'essence de pétrole à 0,1 $ de (B) polyphénylméthylsilane (85 $) 10 (c) méthyltriacétoxysilane (15 io) (7) 1. Solution dans l'essence de pé- • trole à 1 io de 8 8 (A) triisopropyloxyvinylsilane 15 2. Solution dans l'essence de pétrole à 0,1 io de (B) polyphénylméthylsilanol (85 $) (C) triisopropyloxyéthylsilane (12 $) (D) "butylate de baryum (3 io) 20 (8) 1. Solution à 0 $ dans l'essence de pétrole de 8 8 (A) triisopropyloxyvinylsilane 2. Solution clans l'essence de pétrole 25 à 0,1 io de (B) polyphénylméthylsiloxane-chloride (85 io) (C) diéthylcétoxime (15 i) 30 (9) 1. Solution à 1 io dans l'éther de pétrole de 8 8 (A) tri-t-butyloxyallylsilane 2. Solution à 0,1 i dans l'éther de pétrole de 35 (B) polydiphénylsilanol (85 i") (C) triacétoxyphénylsilane (15 i>) 40 70 00780 9 2028124 (10) 1. Solution à 1 $ dans l'éther de pétrole de i (A) tri-t-butyloxyallylsilane 2. Solution à 0,1 ^ dans l'éther de pétrole de (B) polydiphénylsiloxane (85 i°] (C) diphénylcétoxime (12 i) (D) diacétate de dibutyl-étain 10 (11) 1. Solution à 1 io dans le xylène de 10 10 (A) tri-aminopropylvinylsilane 2. Solution à 0,1 $ dans le xylène de (B) polyvinylméthylsilanol (85 i°) (C) triacétoxyvinylsilane (15 $) 15 (12) 1. Solution xylénique à 1 i de 9 9 ■ (A) tri- -aminopropylvinylsilane 2. Solutio.n xylénique à 0,1 io de (B) polyvinylméthylsilanol (85 io) (C) tripropyloxyvinyisilane (15 io) (13) 1. Solution à 1 io dans le xylène de 10 . 10 (A) tri- -aminopropylvinylsilane 2. Solution à 0,1 i dans le xylène de 25 (B) polydiéthyl-silanol (85 i>) (C)_triacétoxyéthylsilane (12 %) (D) diacétate de dibutyl-zinc (14) 1. Solution xylénique à 1 de 9 9 30 (A) tri- -aminopropylvinylsilane 2. Solution xylénique à 0,1 io de (B) polydiéthylsilanol (85 i) (C) triéthoxyallylsilane (15 f=) 35 (15) 1. Solution à 1 i dans le toluène de 8 8 (A) triéthoxystyrylsilane 2. Solution à 0,1 i dans le toluène de : (B) polycyclohexylsilanol (85 io) 4° (c) triacétoxytrutylsilane (15 70 00780 io 2028124 PROCEDE A UN STADE (lé) Solution à 0,1 fo dans l'essence de pétrole de 3 9 (A) triéthoxyvinylsilane (10 f>) 5 (B) polydiméthylsilanol (85 f>) (C) triéthoxyméthylsilane (5 fo) (17) Solution à 0,1 fo dans l'essence de pétrole de 9 9 10 (A) triisopropyloxyvinylsilane (15 fo) (B) polyphénylméthylsilanol (85 i) (18) Solution à 0,1 io dans l'essence de pétrole de 9 9 15 (A) triéthoxyallylsilane (15 i°) (B) polydiméthylsilanol (85 f°) (19) Solution à 0,1 i dans l'essence de pétrole de 8 ' 8 20 (A) triisopropyloxyallylsilane (10 f>) (B) polyphénylméthylsilanol (75 $>) (C) triisopropyloxyéthylsilane (5 i) (20) Solution à 0,1 fo dans le perchlo 25 roéthylène de 9 8 (A) triéthoxystyrylsilane (15 fo) (B) polydiméthylsilanol (85 fo) (21) Solution xylénique à 0,1 fa de 9 9 30 (A) tri- -aminopropylvinylsilane (15 f>) (B) polydiméthylsilanol (85 f) - (22) Solution xylénique à 0,1 fo de 8 8 (A) tri- -aminopropylallylsilane (15 fo) (B) polyphénylméthylsilanol (85 i) 35 (23) Solution xylénique à 0,1 fo de 8 8 (A) tri-4-amino'butylstyryl- silane(15 fo) (B) polydiphénylsilanol (85 f>) 40 70 00780 ii 2028124 Diagramme effort-tension Pour montrer la variation des propriétés physiques de la pièce de bonnetterie, on a établi des diagrammes effort-tension au moyen d'un appareil de mesure correspondant aux 5 échantillons Cl), (2) tension (3), (5), (6) .et (10) énumérés ci-dessus. Conditions : Taux d'étirage Taux d'enregistrement 10 Dimensions de l'échantillon Largeur de la portion saisie Taux d'allongement Nombre de tours Echelle totale 15 TABLEAU II Premier diagramme Etirage-contraction Traitement indiqué au Tableau I;. 10 cm/min. 20 cm/min. 20 cm x 10 cm 5 cm Max. 50 fo 2 tours 2 kg 25 « EL0NG-ATI0N (1) (2) (3) (50 - (6) (10) Etirage 10 i 30 g 20g 10g 10g 10g 10g 20 i 160g 100g 100g 30g 90g 80g 30 i 300g 220g 170g 205g 210g 220g 40 i 440g 380g 290g 330g 320g 350g .50 i 600g 530g 410g 460g 440g 510g Contraction 40 i 185' 190g 160g 190g 190g 200g 30 i 55g 60g 50g 70g 70g 70g 20 i 10g 10g 10g 10g 10g 10g 35 io f Og 0g Og 0g 0g Qg 40 70 00780 12 2028124 TABLEAU III Premier diagramme étirage-contraction ELONGATIOïT (1) (2) (3) (5) (6) (10) Etirage 10 f 0g 0g 0g Og 5g 5g 20 fo 50g 40g 30g 40g 40 g 40g 30 io 200g 180g 130g 160g 160g 170g 40 i 280g 320g 160g 300g 280g 320g 50 i 580g 520g 410g 480g 430g 510g Contraction 40 f 170g 180g 160g 180g 180g 190g 30 i 50g 50g 50g 60g 60g 60g 20 i 10g 10g 10g 10g 10g 10g . 10 i- 0g 0g Og Og Og Og Ces essais montrent que la résistance à la traction de ces échantillons (3), (5), (6), (10) traités selon l'in-25 vention sous étirage est extrêmement faible comparativement à celle des exemples (l) ou de l'échantillon témoin (2). On a également trouvé que la dimension de la boucle d'hystérésis du diagramme correspondant aux échantillons (5), (5), (6) et (10) traités selon l'invention est extrêmement petite 30 comparativement aux résultat^fcbtenus avec les échantillons (l)ou l'échantillon témoin (2)„ Cependant les différences entre les boucles d'hystérésis dans le premier diagramme d'étirage-contraction et le second diagramme sont faibles. Les résultats du diagramme de contrainte et de déformation montrent que chaque pièce traitée par (3), (5), (8) 35 et (10) de l'invention présente de bonnes caractéristiques de conservation de la forme, une bonne douceur et une bonne élasticité, ces caractéristiques déterminant les propriétés de maintien de la forme. Il va de soi que l'invention n'a été décrite qu'à titre purement explicatif et nullement limitatif et que toute modification utile pourra y être apportée sans sortir du ca-dre de l'invention tel que défini par les revendications ci-4U après. 70 00780 13 2028124 10 15 20 RETOEDICATIONS ■ b°)~ Procédé pour conférer une bonne caractéristique de conservation de la forme à des vêtements tricotéss procédé caractérisé par le fait qu'il comprend le traitement des vêtements avec la combinaison de : (A) une composition primaire de formule générale (R - Si - X3)q où R est choisi dans le groupe comprenant CH2 « CH —. CH3 - CH = CH Çjj^CH = CH — = CH-, ^ ^ " 3H - CH et J^-QpCH = CH X est un radical choisi dans le groupe comprenant 0CH3# 0C2H^, ^^3^7' ^4^8' 0C5°11> ^^6^13* ^^7^15» ^^8^17' 2-aminoéthyle, 3-aminophényle, 4-aminobutyle et 5-aminophé- nyle et q est un nombre de 1 à 5, (B) TJn polyorganosiloxane de formule générale R1 R' R' i l I Y -Si - 0 -—(— Si - 0 —} Si Y R1 R"' R» où Y est choisi dans le groupe comprenant OH ou Cl et R"1 est choisi dans le groupe comprenant R' ou Y et où le rapport Y/fi' est inférieur à 0,1, n est un nombre entier supérieur 25 à 5 ; R' est choisi dans le groupe comprenant un groupe alkyle, un groupe alcényle, un groupe .hydrocarboné cycloalipha-tique, un groupe alkylaryle et un groupe aryle. 2°) - Procédé selon la revendication 1 dans lequel le vêtement est d'abord immergé dans (A)-, séché et immergé 30 dans (B). 3°) - Procédé selon la revendication 1 dans lequel le vêtement est immergé dans un mélange de (A) et de (B). 4°) - Procédé selon la revendication 1 dans lequel n dans la formule de (B) est un nombre entier compris entre 100 35 et 3000o 5°) _ procédé selon la revendication 1 dans lequel la combinaison contient un agent de modification tel que lorsque Y dans la formule du polyorganosiloxane représente 0H, cet agent de modification est caractérisé par la formule : 40 (R" - Si Z3)a 70 00780 14 2028124 où R" est choisi parmi les groupes alkyle» alcényle, hydrocarbonés cycloaliphatiques, alkyl-aryle, aryle, Z est choisi parmi les groupes méthoxyf éthoxys. propoxy} isopropoxy, butoxy, 1-butoxy et acétyle et où g est un nombre entier 5 compris entre 1 et 5. lorsque Y dans la formule du polyorganosiloxane représente Cl, cet agent de modification est caractérisé par la formule : r« _ c = N - OH 10 où R" a la signification donnée ci-dessus. 6°) - Procédé selon la revendication 5, dans lequel le vêtement est d'abord immergé dans (A), séché puis immergé dans un mélange de (B), de l'agent de modification et d'un accélérateur tel que lorsque Z de la formule de l'agent de 15 modification représente un groupe acétyle, l'accélérateur est choisi parmi les diacétate de dibutyl-étain, diacétate de dibutyl-zinc et diacétate de dibutyl-plomb ; lorsque Z de la formule de l'agent de modification est choisi parmi les groupes méthoxy, époxy, propoxy, isopropoxy, 20 butoxy et 1-butoxy, l'agent d'accélération est choisi parmi les sels d'acide organique carboxylique d'un métal comme le plomb, l'étain, l'antimoine, le fer et le baryum et lorsque l'agent de modification répond à la formule R' - C = N - OH, celui-ci est une aminé organique. 25 7°) - Procédé selon la revendication 6 dans lequel le sel métallique est un sel métallique de l'acide linoléique, de l'acide stéarique, de l'acide acétique ou de l'acide butyrique. 8°) - Une composition susceptible de conférer une du-30 rabilité au lavage, des caractéristiques de conservation de la forme d'un vêtement tricoté, composition caractérisée par le fait qu'elle comprend : U) ane composition primaire de formule générale : ( R - Si - X3)g 35 dans laquelle R est choisi parmi les groupes CH2 = CHj-, CH5— CH = CH -. |^||-CH = CH -, = CH 40 X est un radical choisi parmi les groupes OCH^, 70 00780 15 2028124 OC^Hy ' 0C4°8 ' ®^5®11 * 0C6H13 ' ' ^8^17* 2-aminoéthyle, 3-aminophényle, 4-aminobutyle, et 5-amino- phényle, et q est un nombre de 1 à 5 ; (B) Un polyorganosiloxane de formule générale R' R' R' Y - Si - 0 (r Si - O )- Si - Y R' R"' R' 10 où Y représente OH ou Cl et R!'' représente R' ou Y et le rapport entre Y et R' est inférieur à 0,1; n est un nombre entier supérieur à 5 ; R1 représente un groupe alkyle, alcényle, hydrocarbo-në cycloaliphatique, alkylaryle ou aryle. 15 9°) - Composition selon la revendication 8 caractérisée par le fait qu'elle contient un agent de modification tel que : lorsque Y dans la formule du polyorganosiloxane représente OH, cet agent de modification est caractérisé par la formule : 20 (R» - Si - Z3)a où R" représente un groupe alkyle, alcényle, hydrocarboné cycloaliphatique, alkyl-aryle ou aryle, Z représente un ■groupe méthoxy, éthoxy, propoxy, isopropoxy, butoxy, 1-butoxy ou acétyle et où q est un nombre entier de 1 à 5• 25 lorsque Y dans la formule du polyorganosiloxane repré sente Cl, cet agent de modification est caractérisé par la formule : R" - C = N - OH où R" a la signification donnée ci-dessus. 30 10°) - Composition selon la revendication 9 renfermant un accélérateur tel que lorsque Z de la formule de l'agent de modification représente un groupe acétyle, l'accélérateur représente du diacétate de dibutyl-étain, du diacétate de dibutyl-zinc ou du diacétate de dibutyl-plomb ; 35 lorsque Z dans la-formule de l'agent de modification représente un groupe méthoxy, éthoxy, propoxy, isopropoxy, butoxy, et 1-butoxy, l'agent d'accélération est choisi parmi les sels d'acides organiques carboxyliques d'un métal comme le plomb, l'étain, l'antimoine, le fer ou le baryum et lors-40 que cet agent de modification répond à la formule 70 00780 16 2028124 R' - C = NOH, cet accélérateur est une aminé organique. 11°) - Composition selon la revendication 8 contenant un solvant non aqueux comme le benzène, le toluène, le xylène, l'éther de pétrole, le perchloroéthylène ou le chloro-5 benzène.